(57)【特許請求の範囲】
【請求項１】
下記式（Ｉ）に示す化合物。
【化１】
0006621850.tif 000006
【化２】
0006621850.tif 000007
式中、Ｒ１、Ｒ２およびＲ３は、独立してまたは等しく、１原子〜１００原子の基であって、これらは、等しくまたは独立して、分岐または非分岐アルキル、アリール、アルケニル、アルキニル、アミン、エステル、炭酸エステル、カルボニル、スルフィド、オルガノシランおよびチオレートを含む基の１つまたは１つ以上を有してよい。
【請求項２】
請求項１に記載の化合物を含む配合物。
【請求項３】
電子、光学、電気光学、エレクトロルミネセンスまたは光ルミネセンス成分またはデバイスにおける電荷輸送、導電、半導電、光導電または発光材料として、請求項１に記載される化合物の使用。
【発明の詳細な説明】
【技術分野】
【０００１】
本発明は、特定構造を有するチエノチオフェンおよびホウ素誘導体に関する。それらは、有機発光ダイオード（ＯＬＥＤ）への適用の可能性を有する。
【背景技術】
【０００２】
有機電子および光電子材料は、５０年を超えてますます多くの、特に物理学および化学研究者達の注目を集めている。その主な理由は、有機化合物の化学構造を変更する可能性がより高いからである。したがって、材料の特性に直接影響を及ぼすことができる。１９８０年代半ばまでは、有機材料から製造したデバイスの安定性および性能は、シリコンまたは砒素ガリウムなどの材料に基づくデバイスには及ばなかった。これが、低電圧で効率的な薄膜発光ダイオードの出現により変化した。薄膜発光ダイオードは、電子および光電子デバイスの新世代に有機薄膜を使用する可能性を提供した。有機薄膜は様々な用途において有用であり、有機発光デバイス（ＯＬＥＤ）は最も成功したものであることが今では証明されており、現在フルカラーディスプレイに使用されている。
【０００３】
一般に、有機材料の２つのグループ、低分子およびポリマーは電子および光電子デバイスに使用され、両方は溶液から処理することができ、デバイスの低コスト製造を可能にしている。低分子およびポリマーのエレクトロルミネセンスデバイスは、例えば、Ｃ．Ｗ．Ｔａｎｇ，Ａｐｐｌ．Ｐｈｙｓ．Ｌｅｔｔｅｒｓ，１９８７，５１，９１３−９１５；Ｊ．  Ｈ．Ｂｕｒｒｏｕｇｈｅｓ，Ｎａｔｕｒｅ，１９９０，３４７，５３９；ＵＳ６７２７００８，ＵＳ７１３３０３２，ＷＯ２００７／１３４２８０Ａ１；ＵＳ２００５／０１１８４Ａ１；ＷＯ９０／１３１４８；ＵＳ００５３９９５０２；ＵＳ４３５６４２９に記載されている。
【０００４】
高性能な光学および電子有機デバイスを設計するには、それらの電子構造を理解することが必要であり、有機材料の構造または組成における何らかのわずかな調整でさえ、その本来の特性を大きく変えることができる。光電子特性を調整するために共役有機材料の構造を変更することは、困難なテーマである。チオフェン系有機材料は、適切な分子工学によって調整可能な機能特性を有する最も有望な化合物に含まれる。例えば、オリゴチオフェンを対応するオリゴチオフェン−Ｓ，Ｓ−ジオキシドに変換することは、薄膜光ルミネセンス効率および分子エネルギーレベルの両方を増加させることに有用であることを示している。
【０００５】
近年、ホウ素が有機電子および光電子材料の特性を変えるために適用されており、興味深い結果を示した。ホウ素が３つの結合をつくる際に強力な電子求引原子として作用するホウ素の空のｐｚ軌道の存在が、特性を変える主な理由である。空のｐｚ軌道は、「π」系に組み込まれる際に電子を強力に非局在化させる。共役オルガノボランは、今では電子機器、光電子回路およびセンサーにおいて広く適用される新たな種類の有機材料とみなされている。
【０００６】
チオフェン、チオフェン誘導体およびホウ素などの異なる機能的な基礎的構成要素の組み合わせを有する材料は、単一の活性分子材料から明るい白色光を発する傾向がある（Ｍ．  Ｍａｚｚｅｏ，Ａｄｖ．Ｍａｔｅｒ．２００５，１７，３４）。ＡＩＥ（凝集誘起発光）の性質と、テトラフェニルエチレンおよびトリフェニルアミンを含んだ材料の正孔輸送能は、単純構造で低コストであるが良好な動作を有するＯＬＥＤデバイスの製造を可能にした（Ｔａｎｇ  Ｚ．Ｂ．Ａｄｖ．Ｍａｔｅｒ．２０１０，２２，１９）。本質的に電子不足基であるジメシチルボリルを組み込んだＡＩＥ−活性材料により、発光体の二機能材料およびＯＬＥＤにおける電子伝達層として同時に機能することが可能になる（Ｔａｎｇ  Ｚ．Ｂ．Ａｄｖ．Ｆｕｎｃｔｉｏｎａｌ  Ｍａｔｅｒ．２０１４，２４，３６１１−３６３０）。このように、有機発光ダイオード用の様々な発光を得るために、チオフェン、チオフェン誘導体およびホウ素を有する材料を開発することは望ましいであろう。
【発明の開示】
【０００７】
本発明は、有機発光材料、すなわち有機発光ダイオード（ＯＬＥＤ）として用いられる際に有用な化合物を開示する。これらの化合物は、有機電界効果トランジスタ（ＯＦＥＴ）、有機光起電ダイオード等などの電子デバイスにおいて電荷輸送材料として用いられる可能性を有する。本発明は、式（Ｉ）を有する化合物を開示する。
【０００８】
【化１】
0006621850.tif 000002
【０００９】
【化２】
0006621850.tif 000003
【００１０】
式中、Ｒ１、Ｒ２およびＲ３は、独立してまたは等しく、約１原子〜１００原子の原子鎖／基である。これらは、等しくまたは独立して、分岐または非分岐アルキル、アリール、アルケニル、アルキニル、アミン、エステル、炭酸エステル、カルボニル、スルフィド、オルガノシランおよびチオレートを含む基の１つまたは１つ以上を有してよい。
【００１１】
【化３】
0006621850.tif 000004
【００１２】
チエノチオフェンＩ（ＴＴ）は、文献の方法（Ｔ．Ｏｚｔｕｒｋ，ｅｔ  ａｌ．Ｔｅｔｒａｈｅｄｒｏｎ，２００５，６１，１１０５５；Ｅ．Ｅｒｔａｓ，ｅｔ  ａｌ．Ｔｅｔｒａｈｅｄｒｏｎ  Ｌｅｔｔ．２００４，４５，３４０５；Ｉ．Ｏｓｋｅｎ，Ｔｅｔｒａｈｅｄｒｏｎ，２０１２，６８，１２１６；Ｐ．Ｄｕｎｄａｒ，Ｓｙｎｔｈ．Ｍｅｔ．２０１２，１６２，１０１０；Ｉ．Ｏｓｋｅｎ，Ｔｈｉｎ  Ｓｏｌｉｄ  Ｆｉｌｍｓ，２０１１，５１９，７７０７；Ｏ．Ｓａｈｉｎ，Ｓｙｎｔｈ．Ｍｅｔ．２０１１，１６１，１８３；Ｏ．Ｍｅｒｔ，Ｊ．Ｅｌｅｃｔｒｏａｎａｌ．Ｃｈｅｍ．２００６，５９１，５３；Ａ．Ｃａｐａｎ，Ｍａｃｒｏｍｏｌｅｃｕｌｅｓ  ２０１２，４５，８２２８；Ｉ．Ｏｓｋｅｎ，Ｍａｃｒｏｍｏｌｅｃｕｌｅｓ  ２０１３，４６，９２０２）に従って合成された。ＴＴｓ  Ｉは、ｎ−ＢｕＬｉを用いるブロモ−ＴＴｓ  ＩＩのリチウム化によって製造され、次にアリールジメトキシボランを加えた。
【実施例】
【００１３】
【化４】
0006621850.tif 000005
【００１４】
４−（５−メシチル（メトキシ）ボラニル）−３−（４−メトキシフェニル）チエノ［３，２−ｂ］チオフェン−２−イル）−Ｎ，Ｎ−ジフェニルアニリン（Ｉ）の  合成方法
【００１５】
４−（３−（４−メトキシフェニル）チエノ［３，２−ｂ］チオフェン−２−イル）−Ｎ，Ｎ−ジフェニルアニリン（１２３ｍｇ、２４０μｍｏｌ）の乾燥ＴＨＦ（３０ｍＬ）溶液に、ｎ−ＢｕＬｉ（１８５μＬ，２９０μｍｏｌ）を−７８℃で窒素雰囲気下にて滴下添加した。反応混合物を、同じ温度で１時間撹拌した。次いでＭｅｓＢ（ＯＭｅ）２（５１．０μＬ、２４０μｍｏｌ）を−７８℃で添加し、溶液を室温までゆっくりと加熱し、さらに１２時間撹拌した。生成物を、ジクロロメタン（３×２０ｍＬ）で抽出した。溶液をブラインおよびＨ２Ｏで洗浄し、次にＮａＳＯ４上で乾燥させた。大気下で溶媒を除去した後、粗生成物をｎ−ヘキサン／ジクロロメタン（６：１）の混合物を溶出液として使用し、シリカゲルに通すカラムクロマトグラフィーによって精製した。４５％収率、Ｒｆ＝０．８５；Ｍ．ｐ．１７９〜１８０ｏＣ；１Ｈ  ＮＭＲ（５００ＭＨｚ，ＣＤＣｌ３）δ７．７４（ｓ，１Ｈ）、７．３８（ｄ，Ｊ＝９．０Ｈｚ，２Ｈ）、７．２６（ｔ，Ｊ＝８．０Ｈｚ，４Ｈ）、７．１８（ｄ，Ｊ＝９．０Ｈｚ，２Ｈ）、７．１１（ｄ，Ｊ＝７．５Ｈｚ，４Ｈ）、７．０５（ｔ，Ｊ＝７．５Ｈｚ，２Ｈ）、６．９２（ｄｄ，Ｊ＝８．０，２．５Ｈｚ  ４Ｈ）、６．８２（ｓ，２Ｈ）、３．８３（ｓ，３Ｈ）、２．３２（ｓ，３Ｈ）、２．１０ｐｐｍ（ｓ，６Ｈ）；１３Ｃ  ＮＭＲ（１２５ＭＨｚ，ＣＤＣｌ３）：δ１５８．９、１５２．５、１４７．６、１４７．２、１４６．７、１４４．３、１３７．６、１３６．６、１３６．５、１３２．５、１３１．５、１３０．２、１２９．８、１２９．４、１２９．３、１２７．８、１２７．６、１２６．９、１２４．９、１２３．４、１２２．１、１１４．２、５５．２、２８．１、２２．３で緑色固体物として生成物を得た。
【００１６】
デバイス製造の実施例：有機発光デバイスを、分子を溶液から導電性基板上にコーティングすることによって製造した。分子（Ｉ）を、トルエン／ジクロロベンゼン（８ｍｇ／ｍｌ）の混合物中に溶解させた。ガラス上にコーティングされた（１５Ω／ｓｑ．）酸化インジウムスズ（ＩＴＯ）は、アノード電極として用いられた。正孔注入層としてＰＥＤＯＴ：ＰＳＳがＩＴＯ上にスピンコーティングされ、１１０℃で１０分間乾燥させた。続いて、活性層として分子膜がスピンコーティングによってコーティングされた。最後に、ＬｉＦ（１ｎｍ）およびアルミニウム（Ａｌ、１００ｎｍ）を真空下（約１０−６ｍｂａｒ）で熱蒸着技術により蒸着させ、カソード電極を取り付けた。
【図面の簡単な説明】
【００１７】
【図１】室温で、テトラヒドロフラン（ＴＨＦ）溶液における分子（Ｉ）のＵＶ−Ｖｉｓスペクトルを示す。
【図２】室温で、テトラヒドロフラン溶液（ＴＨＦ）におけるおよび（ＩＴＯコーティングガラス上）の固体状態における分子（Ｉ）の蛍光スペクトルを示す。
【図３】ａ）分子（Ｉ）の製造デバイス（デバイス構成：ＰＥＤＯＴ／分子（Ｉ＊）／ＬｉＦ／Ａｌ）のエレクトロルミネセンススペクトル、ｂ）異なる電圧での分子（Ｉ）の製造デバイスのＣＩＥ座標を示す。エレクトロルミネセンススペクトルは、４００ｎｍ〜６５０ｎｍのほとんどの領域をカバーする。色座標は、ＣＩＥ１９３１色度図による青緑色の領域内である。
【図４】ＯＬＥＤデバイスの特徴：ａ）電圧−電流、ｂ）輝度−電圧、ｃ）発光効率−電流密度、ｄ）外部量子効率−電流密度を示す。
【図１】
0006621850.tif 000008
【図２】
0006621850.tif 000009
【図３】
0006621850.tif 000010
【図４】
0006621850.tif 000011